СПОСОБ ПОЛУЧЕНИЯ ТЕКСТУРИРОВАННОЙ СТЕКЛЯННОЙ ПОДЛОЖКИ С НАНЕСЕННЫМ АНТИОТРАЖАЮЩИМ ПОКРЫТИЕМ ЗОЛЬ-ГЕЛЕВОГО ТИПА

1. Способ получения материала, содержащего текстурированную стеклянную подложку, покрытую, по меньшей мере, на одной из своих текстурированных поверхностей антиотражающим покрытием золь-гелевого типа на основе пористого кремнезема, причем упомянутый способ содержит следующие этапы:
- этап нанесения на упомянутую, по меньшей мере, одну текстурированную поверхность упомянутой подложки раствора, содержащего, по меньшей мере, одно соединение-предшественник кремнезема и, по меньшей мере, один порообразователь, и
- этап термообработки, предназначенный для упрочнения упомянутого антиотражающего покрытия,
причем упомянутый способ таков, что перед упомянутым этапом нанесения стеклянную подложку подвергают воздействию этапа подогрева так, чтобы упомянутая, по меньшей мере, одна текстурированная поверхность, предназначенная для нанесения на нее упомянутого антиотражающего покрытия, имела температуру в диапазоне 30-100°C, в частности 50-80°C, непосредственно перед этапом нанесения.
2. Способ по п. 1, в котором раствор является водным.
3. Способ по любому из предыдущих пунктов, в котором, по меньшей мере, одна текстурированная поверхность стеклянной подложки, предназначенной для нанесения на нее антиотражающего покрытия, обладает таким профилем, что согласно стандарту ISO 4287:1997:
- параметр Rz находится в диапазоне 18-200 мкм, в частности, 20-150 мкм, и в частности, 50-120 мкм, и
- параметр RSm находится в диапазоне 500-2500 мкм, в частности, 600-2000 мкм.
4. Способ по любому из предыдущих пунктов, в котором стеклянная подложка демонстрирует размытость изображения, по меньшей мере, 20%, в частности 40%, и даже 50%.
5. Способ по любому из предыдущих пунктов, в котором коэффициент светопропускания согласно стандарту EN 410 для стеклянной подложки составляет, по меньшей мере, 90%, и даже 91%.
6. Способ по любому из предыдущих пунктов, в котором нанесение раствора осуществляют путем нанесения покрытия посредством, по меньшей мере, одного валка.
7. Способ по любому из предыдущих пунктов, в котором соединение-предшественник кремнезема представляет собой соединение, выбранное из алкоксидов и галогенидов кремния.
8. Способ по любому из предыдущих пунктов, в котором, по меньшей мере, один порообразователь имеет органическую природу, в частности, содержит полимерные шарики, в частности, из полимера, выбранного из полиметилметакрилата, сополимеров метил(мет)акрилата и (мет)акриловой кислоты, поликарбонатов, полиэфиров, полистирола.
9. Способ по любому из предыдущих пунктов, в котором этап подогрева осуществляют путем облучения, в частности, посредством инфракрасных ламп, или путем конвекции, в частности путем продувки горячим воздухом.
10. Способ по любому из предыдущих пунктов, в котором термообработка представляет собой обработку стекла закалкой.
11. Способ по любому из предыдущих пунктов, который содержит, непосредственно после этапа нанесения и перед этапом термообработки, этап сушки.
12. Способ по любому из предыдущих пунктов, в котором антиотражающее покрытие обладает средней толщиной в диапазоне от 10 нм до 10 мкм, в частности от 20 нм до 1 мкм.
13. Материал, в частности, пригодный для получения согласно способу по любому из пп. 1-12, содержащий текстурированную стеклянную подложку, покрытую, по меньшей мере, на одной из своих текстурированных поверхностей антиотражающим покрытием золь-гелевого типа на основе пористого кремнезема, причем упомянутая текстурированная поверхность обладает рельефом, состоящим из последовательности пиков и впадин, причем упомянутый материал таков, что локальная толщина антиотражающего покрытия на уровне пиков составляет, по меньшей мере, 60 нм, в частности, 80 нм, и даже 100 нм, а локальная толщина антиотражающего покрытия на уровне впадин составляет, по большей мере, 700 нм, в частности, 600 нм, и даже 500 нм.
14. Теплица, содержащая, по меньшей мере, один материал по предыдущим предыдущих пунктов.